(57)【特許請求の範囲】
【請求項１】
剥離性基材シート上に、表面保護層、絵柄印刷層、ベタ印刷層、熱可塑性樹脂層を順に積層してなる転写層を有する転写シートにおいて、前記剥離性基材シート面よりエンボス加工を施して、前記転写層にエンボス凹部を設けたことを特徴とするエンボス賦形転写シート。
【請求項２】
前記熱可塑性樹脂層がポリオレフィン系樹脂よりなり、押出しコーティングにより積層されていることを特徴とする請求項１記載のエンボス賦形転写シート。
【請求項３】
前記ポリオレフィン系樹脂がオレフィン系熱可塑性エラストマーよりなることを特徴とする請求項２記載のエンボス賦形転写シート。
【請求項４】
前記熱可塑性樹脂層の厚みが２０〜５０μｍよりなることを特徴とする請求項１〜３のいずれかに記載のエンボス賦形転写シート。
【請求項５】
請求項１〜４のいずれかに記載のエンボス賦形転写シートの熱可塑性樹脂層面に接着剤を塗布し、該エンボス賦形転写シートの接着剤層面と化粧板用基板の表面が接するように載置するとともに加熱加圧した後、前記エンボス賦形転写シートの剥離性基材シートを剥離することにより形成されることを特徴とするエンボス賦形化粧板の製造方法。
【発明の詳細な説明】
【０００１】
【発明の属する技術分野】
本発明は、家具、建築用内装材等に各種模様等を転写形成する転写シートに関し、詳しくは、ラッピング加工形状に対してフレキシブルに追従し、かつ、転写された模様が凹凸模様を有するエンボス賦形転写シートおよびそれを用いたエンボス賦形化粧板の製造方法に関するものである。
【０００２】
【従来の技術】
従来、家具、建築用内装材等の表面に各種模様等を転写によって形成するため、基材上に模様層を形成した転写シートが用いられている。この種の転写シートとしては、剥離性の基材フイルム上に、剥離層、絵柄層、接着剤層からなる転写層を形成してなるものであり、該転写シートを別の被転写体に接触させ、被転写体表面に接着層、絵柄層、剥離層の順に転写させるものである。従って、被転写体の表面は平滑で意匠性に乏しいものであった。
【０００３】
一方、従来の転写シートが有するこのような欠点を克服する材料として、予め剥離性の基材フイルムの表面に微細な凹凸模様を形成したものを用い、この上に剥離層、絵柄層、接着剤層からなる転写層を形成し、該転写シートを被転写体に接触させ、転写層を移行させて転写を行うことにより、被転写体の表面に、微細な凹凸模様が転写されて表面がマット状に加工されるもの、または、前記転写シートの剥離性の基材フイルム面よりエンボス賦形を行い転写層に凹凸模様を形成する方法が考えられてきた。
【０００４】
しかし、上記に示した、予め剥離性の基材フイルムの表面に微細な凹凸模様を形成したものや、転写シートの剥離性の基材フイルム面よりエンボス賦形を行い転写層に凹凸模様を形成するものは、転写層の膜厚が薄いため意匠性に乏しく、また、被転写体に転写する際、エンボスのかえりが戻り凹凸模様が消失し意匠的に見劣りするものであった。
【０００５】
【発明が解決しようとする課題】
そこで、本発明は上記のような問題点を解決するためになされたもので、その目的とするところは、転写層に形成されたエンボス凹部が崩れることなく被転写体に移行転写した、摩耗性、耐汚染性、密着性等の物性に優れ、ラッピング加工に適した、凹凸模様を有する意匠性に優れたエンボス賦形転写シートおよびそれを用いたエンボス賦形化粧板の製造方法を提供することである。
【０００６】
【課題を解決するための手段】
上記目的を達成するための本発明の解決手段は、剥離性基材シート上に、表面保護層、絵柄印刷層、ベタ印刷層、熱可塑性樹脂層を順に積層してなる転写層を有する転写シートにおいて、前記剥離性基材シート面よりエンボス加工を施して、前記転写層にエンボス凹部を設けたエンボス賦形転写シートとすることである。
この構成とすることによって、厚膜の転写層の形成が可能となり、剥離性基材シート側からエンボス賦形を施すことによって、エンボス凹部が崩れることなく被転写体に転写できる転写シートが得られる。更に転写層の表面に表面保護層が設けられていることで摩耗性、耐汚染性等の物性に優れた化粧板とすることが可能である。
【０００７】
また、前記熱可塑性樹脂層がポリオレフィン系樹脂よりなり、押出しコーティングにより積層されていることである。こうすることによって、転写層の塗膜厚を容易に高めることができるので、エンボス凹部が崩れることなく被転写体に転写できるエンボス賦形転写シートを作製することが容易である。
【０００８】
また、前記ポリオレフィン系樹脂がオレフィン系熱可塑性エラストマーよりなることを特徴とするものである。この構成とすることにより、加工温度の範囲が広いためにエンボス加工等の成形性が良好である。
【０００９】
また、前記熱可塑性樹脂層の厚みが２０〜５０μｍよりなるエンボス賦形転写シートである。こうすることで、転写層への凹凸模様の賦形が容易であり、また転写による凹凸模様の消失もなく意匠性に優れた化粧板とすることができる。
【００１０】
そして、前記のエンボス賦形転写シートの熱可塑性樹脂層面に接着剤を塗布し、該エンボス賦形転写シートの接着剤層面と化粧板用基板の表面が接するように載置するとともに加熱加圧した後、前記エンボス賦形転写シートの剥離性基材シートを剥離することにより形成されたエンボス賦形化粧板の製造方法である。この構成とすることにより、化粧板の表面に、表面保護層が設けられることになり、摩耗性、耐汚染性等の物性に優れた化粧板とすることが出来ると共に、転写層に厚みをもたせ、剥離性基材シート側からエンボス賦形が施されているため、エンボスエッジが丸味に形成され意匠性の優れた化粧板とすることが可能である。
【００１１】
【発明の実施の態様】
以下、本発明の具体的な実施形態を図面を参照しながら説明する。
図１は本発明のエンボス賦形転写シートの実施例の積層構成を示す断面図、図２は本発明のエンボス賦形転写シートの製造工程を説明する断面図、図３は本発明のエンボス賦形転写シートを用いて作製する化粧板の製造工程を説明する断面図であり、１はエンボス賦形転写シート、２は剥離性基材シート、３は表面保護層、４は印刷層、４１は絵柄印刷層、４２はベタ印刷層、５は熱可塑性樹脂層、６は転写層、７はエンボス凹部、８は接着剤層、９は基板、１０は化粧板、Ｐは賦形型をそれぞれ表す。
【００１２】
本発明のエンボス賦形転写シート１は、図１に示すように、剥離性基材シート２の下面に、順に表面保護層３、ベタ印刷層４２、絵柄印刷層４１からなる印刷層４、および熱可塑性樹脂層５からなる転写層６が積層され、剥離性基材シート２の上面から熱可塑性樹脂層５に達するエンボス凹部７が賦形された構成からなる。本発明のエンボス賦形転写シート１の特徴は、剥離性基材シート２に積層された転写層６を形成する熱可塑性樹脂層５が、厚み２０〜５０μｍのオレフィン系樹脂の押出しコーティング層からなり、剥離性基材シート２面より、該オレフィン系樹脂の押出しコーティング層よりなる熱可塑性樹脂層５に達するエンボス凹部７が設けられている点にある。
【００１３】
次に、上記のエンボス賦形転写シート１の製造方法について説明する。先ず、本発明では、図２（イ）に示すように、剥離性基材シート２に表面保護層３と絵柄印刷層４１とベタ印刷層４２よりなる印刷層４を設け、次に図２（ロ）に示すように前記印刷層４の面に熱可塑性樹脂層５を押出しコーティングして転写層６を形成する。次いで、図２（ハ）に示すように剥離性基材シート２の面にエンボス賦形用賦形型Ｐを重ね、加熱加圧して、図２（ニ）に示すような本発明のエンボス賦形転写シート１が得られた。
【００１４】
本発明のエンボス賦形転写シート１に用いられる剥離性基材シート２としては、強度と適度な伸びがあり、かつ値段が安い材料である。更に重要なことは、剥離性に優れていることである。用いられる樹脂系としては、例えば、ポリエステル樹脂、ポリエチレン樹脂、ポリプロピレン樹脂等が挙げられるが、エンボス賦形性を考慮すると延伸ポリプロピレン樹脂フイルムが適しており、基材シートの厚みは、２５〜５０μｍが望ましい。厚みが２５μｍ以下の場合、基材シートが伸びやすく、エンボス凹部が崩れ易い、厚みが５０μｍを超えると、エンボス凹部が転写層まで十分達せず、意匠性の乏しいものとなる。
【００１５】
熱可塑性樹脂層５は、エンボス賦形転写シート１の転写層６に、エンボス賦形に必要な厚み、および、木材等の基板へのラッピング転写性に必要な柔軟性を与えるために設けられるもので、ポリエチレン、ポリプロピレン、エチレン−プロピレン共重合体、エチレン−ブテン−１共重合体、プロピレン−ブテン−１共重合体等のポリオレフィン系樹脂を使用することができ、コーティング方法としては、高速度で基材に高粘度ポリマーを連続してコートし、所望する膜厚を容易に付与することができる押出しコーティング法が好ましい。該熱可塑性樹脂層５の厚みとしては、エンボス賦形性、木材等の基板へのラッピング転写性等を鑑みて２０〜５０μｍであることが好ましい。即ち２０μｍ未満の場合、エンボスの裏面のかえりが大きく、転写時にエンボスの戻りが生じ、意匠性が悪くなる。５０μｍを超えるとコストが高くなり、又エンボス加工後、シートのカールが生じ、転写時に作業性が損なわれる。従って熱可塑性樹脂層５の厚みとしては、２０〜５０μｍが最も好ましいものである。
【００１６】
前記ポリオレフィン系樹脂としては、加工温度の範囲が広く、エンボス加工等の成形性が良好なオレフィン系エラストマーとオレフィン系樹脂とからなる複合材料のオレフィン系熱可塑性エラストマーがより好ましいものである。これらオレフィン系熱可塑性エラストマーとしては、(1) ソフトセグメントとしてのオレフィン系エラストマーとハードセグメントとしてのオレフィン系樹脂とを単純にブレンドしたタイプ。(2) オレフィン系エラストマーとオレフィン系樹脂とを部分的に架橋させて複合化した架橋タイプ。(3) オレフィン系エラストマーを架橋させて、それをオレフィン系樹脂に分散させたタイプがある。そして、オレフィン系エラストマーとしては、例えばエチレン−プロピレン共重合体ゴム、エチレン−プロピレン−非共役ジエンゴム、エチレン−ブタジエン共重合体ゴム等のオレフィンを主成分とする弾性共重合体が挙げられる。またオレフィン系樹脂としては、エチレン、プロピレン、ブテン−１、ペンテン−１、４−メチルペンテン等のオレフィンを常法で重合して得られる熱可塑性樹脂であり、高級α−オレフィンで変性したポリエチレン、ポリプロピレン等も含まれるものである。
【００１７】
表面保護層３は、転写後にその効果ははっきりするもので、ポリウレタン樹脂、ポリエステル樹脂等の硬化性樹脂が用いられるが、ポリウレタン樹脂にイソシアネート硬化剤を配合した２液硬化型樹脂が好ましく、グラビアコーティング等により塗布形成し、その塗布厚は耐摩耗性が得られ、且つ適当なラッピング加工形状に対して追従性が得られる厚さにする。
【００１８】
絵柄印刷層４１は、例えば、木目柄、石目柄、布目柄、天然皮革の表面柄、抽象柄等を表現する印刷が付されており、その任意の模様を設けるインキのベヒクルとしては熱可塑性ウレタン樹脂が好ましく、グラビア印刷によって形成されている。
【００１９】
エンボス凹部７は、絵柄層を設けた面に絵柄を設けた部分を含めた全面に設けてもよいし、また、絵柄を除いた部分にだけ設けてもよい。エンボス凹部のパターンとしては限定されず任意のパターンを形成すればよいが、例えば木目、石目、砂目等の天然物の凹凸形状を模写したもの、文字記号、万線、各種の抽象模様等が挙げられる。
【００２０】
エンボス凹部７を転写層６の表面に形成する方法は、例えば平版プレス機、ロールエンボス機等公知の各種プレス、エンボス機等を用い、熱、圧力によりエンボス版の凹凸形状を賦形する。上記ロールエンボス法は円筒状のエンボス版の凹凸形状を対象材料に熱圧で賦形する方法であり、材料の熱圧条件は熱可塑性樹脂からなる転写層６の熱変形温度と溶融温度の間に加熱してエンボス版を該剥離性基材シート２の表面に押圧して賦形した後冷却して形状を固定する。またエンボス賦形した凹部の形状は、従来の塩化ビニル等の熱可塑性樹脂フイルムの場合エンボスエッジがシャープに形成されるが、本発明の転写シートによって賦形された場合、エンボスエッジが丸味に形成され、より意匠性の優れたものとなる。
【００２１】
次に、本発明のエンボス賦形転写シート１を用いて製造された化粧板１０について説明を行う。図３（イ）に示すように、エンボス賦形転写シート１の熱可塑性樹脂層５の面に接着剤８を塗布した後、基板９の面に重ね、接着剤乾燥後に剥離性基材シート２を剥離し、図３（ロ）に示すような、表面にエンボス凹部７を有する転写層６を積層した化粧板１０を得ることが出来る。
【００２２】
【実施例】
実施例１
厚さ２５μｍのＯＰＰフイルム（東洋紡製、Ｐ−４１６６）を剥離性基材シートとし、この上に２液硬化型ウレタン樹脂（昭和インク製、ＯＰ−no８１）を乾燥時の塗布量が約３ｇ／ｍ2 となるように塗布して表面保護層を形成し、次に表面保護層の上に絵柄印刷層、隠蔽ベタ層を熱可塑性ウレタン樹脂系インキ（昭和インク製、ＡＦＳインキ）でグラビア印刷した。次いで、前記隠蔽ベタ層面に押出しコーティングでオレフィン系熱可塑性エラストマー樹脂（出光石油化学製、ＴＰＯ  Ｅ−２９０２）を２０μｍ塗工した。次いで、加熱ドラム温度１１０℃、テフロンロール温度１２０℃、シリンダー温度５０℃、ニップ圧２５ｋｇ／ｃｍ2 、速度２０ｍ／ｍｉｎ、の条件でロールエンボス機により剥離性基材シート側よりエンボス加工を行いエンボス賦形転写シートを得た。
次いで、通常用いられる曲面ラミネーター（丸仲商事製、ＰＬ−３００Ｃ）の転写シート移送経路の途中にナイフコーターを設置し、転写シートのオレフィン系熱可塑性エラストマー樹脂面に接着剤（セキスイエスダイン製、エスダインＵＸ−１０）を塗布（塗布量：１５０ｇ／ｍ2 ）した。接着剤を塗布した転写シートを希望する形状に加工した木質基材に曲面ラミネートした。その時の速度は２０ｍ／ｍｉｎとした。ラミネートと同時に乾燥と加熱を行い接着剤を硬化させた。乾燥温度は６０〜７０℃、ラッピング温度は６０〜７０℃とした。接着剤硬化後（１昼夜〜３日以上放置）剥離性基材シートのみを剥離することにより表面に凹凸模様を有する転写層を施した化粧板が得られた。
【００２３】
【発明の効果】
本発明は以上説明したように、転写シートの絵柄印刷層側に熱可塑性樹脂層として、ポリオレフィン系樹脂、特にオレフィン系熱可塑性エラストマーの押出しコーティングを行い転写層に厚みをもたせ、剥離性基材シート側よりエンボス賦形を行っているので、基板面に転写積層された転写層はエンボスエッジが丸味に形成された凹凸模様を有する意匠性に優れた化粧板を得ることが出来る。
【００２４】
さらに、本発明のエンボス賦形転写シートは、ラッピングマシンを使用した場合においても、転写を容易に行うことが可能で、且つ、フレキシブルでラッピング加工形状に追従できる転写シートなる。
【００２５】
また、本発明のエンボス賦形転写シートは、熱可塑性樹脂層の形成をオレフィン系熱可塑性エラストマーの押出しコーティング法によって行うため、必要な厚膜を容易に形成することができるので、生産性が大幅に向上し、能率的にエンボス賦形転写シートを提供することが出来る。
【図面の簡単な説明】
【図１】本発明のエンボス賦形転写シートの実施例の積層構成を示す断面図である。
【図２】本発明のエンボス賦形転写シートの製造工程を説明する断面図である。
【図３】本発明のエンボス賦形転写シートを用いて作製する化粧板の製造工程を説明する断面図である。
【符号の説明】
１      エンボス賦形転写シート
２      剥離性基材シート
３      表面保護層
４      印刷層
４１    絵柄印刷層
４２    ベタ印刷層
５      熱可塑性樹脂層
６      転写層
７      エンボス凹部
８      接着剤層
９      基板
１０    化粧板
Ｐ      賦形型
【図１】
0003868543.tif 000002
【図２】
0003868543.tif 000003
【図３】
0003868543.tif 000004